(57)【特許請求の範囲】
【請求項１】
石膏と、水と、不ケン化性のろう、ケン化されたろう、Ｃ２０からＣ４２に重合したメチレン基と結合したアルキルフェノールを含むアルキルフェノール成分、ポリナフタレンスルホン酸を含む分散剤／界面活性剤、カルボキシメチルセルロース成分、および、水を含有するろう成分を含むエマルションと、からスラリーを形成する工程と、
前記スラリーを固体製品に成形する工程と、を有し、
前記不ケン化性のろうは、重量で、前記エマルションの２５％から４４％含まれ、
前記ケン化されたろうは、重量で、前記エマルションの０．５％から５％含まれ、
前記アルキルフェノール成分は、重量で、前記エマルションの０．２５％から１０％含まれ、
前記分散剤／界面活性剤は、重量で、前記エマルションの０．１％から５％含まれ、
前記カルボキシメチルセルロース成分は、重量で、前記エマルションの０．２％から５％含まれることを特徴とする石膏製品の製造方法。
【請求項２】
前記不ケン化性のろうは、スラックろう、発汗ろう、パラフィンろう、または、これらの組み合わせであることを特徴とする請求項１記載の方法。
【請求項３】
前記ケン化されたろうは、ケン化性のろうを、水酸化アンモニウム、アルカリ金属の水酸化物、または、これらの組み合わせと反応させて製造されることを特徴とする請求項１記載の方法。
【請求項４】
ケン化性のろうを水酸化カリウムまたは水酸化ナトリウムと反応させて製造される、ケン化されたろうを有することを特徴とする請求項３記載の方法。
【請求項５】
ケン化性のろうを水酸化アンモニウムと反応させて製造される、ケン化されたろうを有することを特徴とする請求項３記載の方法。
【請求項６】
前記アルキルフェノール成分は、Ｃ２４からＣ３４のアルキル基を有することを特徴とする請求項１記載の方法。
【請求項７】
前記アルキルフェノール成分は、Ｃ２４からＣ２８のアルキル基を有することを特徴とする請求項１記載の方法。
【請求項８】
前記アルキルフェノール成分は、炭素鎖の長さの平均がカルボキシメチルセルロースの炭素鎖の長さに相当するアルキル基を備えるアルキルフェノールをさらに有することを特徴とする請求項１記載の方法。
【請求項９】
前記不ケン化性のろうは、重量で、前記エマルションの３３％から３５％含まれ、
前記ケン化されたろうは、重量で、前記エマルションの３％から５％含まれ、
前記アルキルフェノール成分は、重量で、前記エマルションの０．５％から２．５％含まれ、
前記分散剤／界面活性剤は、重量で、前記エマルションの０．５％から２％含まれ、
前記カルボキシメチルセルロース成分は、重量で、前記エマルションの０．２％から５％含まれることを特徴とする請求項１記載の方法。
【請求項１０】
前記ケン化されたろうは、ケン化性のろうを、水酸化アンモニウム、および、さらに重量で０．５％のホルムアルデヒドと反応させて製造されることを特徴とする請求項９記載の方法。
【請求項１１】
前記石膏製品は、石膏ボードであることを特徴とする請求項１記載の方法。
【請求項１２】
前記スラリーは、リグノセルロース材と石膏の総重量の５０ｗｔ％から９５ｗｔ％のリグノセルロース材をさらに有することを特徴とする請求項１記載の方法。
【請求項１３】
前記石膏製品は、石膏ボードであることを特徴とする請求項９記載の方法。
【請求項１４】
前記スラリーは、リグノセルロース材と石膏の総重量の５０ｗｔ％から９５ｗｔ％のリグノセルロース材をさらに有することを特徴とする請求項９記載の方法。
【請求項１５】
前記石膏製品は、石膏木部繊維製品であることを特徴とする請求項９記載の方法。
【請求項１６】
前記エマルションは、最終製品の重量の１．５ｗｔ％から３ｗｔ％の量のろうを有することを特徴とする請求項１記載の方法。
【請求項１７】
前記エマルションは、最終製品の重量の１ｗｔ％から３ｗｔ％の量のろうを有することを特徴とする請求項９記載の方法。
【請求項１８】
石膏と、水と、不ケン化性のろう、ケン化されたろう、Ｃ２０からＣ４２に重合したメチレン基と結合したアルキルフェノールを含むアルキルフェノール成分、ポリナフタレンスルホン酸を含む分散剤／界面活性剤、カルボキシメチルセルロース成分、および、水を含有するろう成分を含むエマルションと、から製造されたスラリーから成形され、
前記不ケン化性のろうは、重量で、前記エマルションの２５％から４４％含まれ、
前記ケン化されたろうは、重量で、前記エマルションの０．５％から５％含まれ、
前記アルキルフェノール成分は、重量で、前記エマルションの０．２５％から１０％含まれ、
前記分散剤／界面活性剤は、重量で、前記エマルションの０．１％から５％含まれ、
前記カルボキシメチルセルロース成分は、重量で、前記エマルションの０．２％から５％含まれることを特徴とする石膏製品。
【請求項１９】
前記アルキルフェノール成分は、炭素鎖の長さの平均がカルボキシメチルセルロースの炭素鎖の長さに相当することを特徴とする請求項１８記載の石膏製品。
【請求項２０】
前記不ケン化性のろうは、重量で、前記エマルションの３３％から３５％含まれ、
前記ケン化されたろうは、重量で、前記エマルションの３％から５％含まれ、
前記アルキルフェノール成分は、重量で、前記エマルションの０．５％から２．５％含まれ、
前記分散剤／界面活性剤は、重量で、前記エマルションの０．５％から２％含まれ、
前記カルボキシメチルセルロース成分は、重量で、前記エマルションの０．２％から５％含まれることを特徴とする請求項１９記載の石膏製品。
【請求項２１】
前記アルキルフェノール成分は、炭素鎖の長さの平均がカルボキシメチルセルロースの炭素鎖の長さに相当するアルキル基を備えるアルキルフェノールを有することを特徴とする請求項２０記載の石膏製品。
【請求項２２】
防腐剤を更に有することを特徴とする請求項１８記載の石膏製品。
【請求項２３】
前記防腐剤は、重量で、前記製品の０．００２５％から０．２％含まれることを特徴とする請求項２２記載の石膏製品。
【請求項２４】
前記エマルションは、重量で、０．１％から２％の防腐剤を有することを特徴とする請求項２０記載の石膏製品。
【請求項２５】
石膏と、不ケン化性のろう、ケン化されたろう、Ｃ２０からＣ４２に重合したメチレン基と結合したアルキルフェノールを含むアルキルフェノール成分、ポリナフタレンスルホン酸を含む分散剤／界面活性剤、および、カルボキシメチルセルロース成分を含むろう成分を含むエマルションと、から成形され、
前記不ケン化性のろうは、重量で、前記エマルションの２５％から４４％含まれ、
前記ケン化されたろうは、重量で、前記エマルションの０．５％から５％含まれ、
前記アルキルフェノール成分は、重量で、前記エマルションの０．２５％から１０％含まれ、
前記分散剤／界面活性剤は、重量で、前記エマルションの０．１％から５％含まれ、
前記カルボキシメチルセルロース成分は、重量で、前記エマルションの０．２％から５％含まれることを特徴とする石膏製品。
【請求項２６】
防腐剤を有することを特徴とする請求項２２記載の石膏製品。
【請求項２７】
リグノセルロース材と石膏の総重量の５０ｗｔ％から９５ｗｔ％のリグノセルロース材をさらに有することを特徴とする請求項２２記載の石膏製品。
【請求項２８】
前記スラリーは、前記製品の重量で、０．００２５ｗｔ％から０．２ｗｔ％の量の防腐剤を有することを特徴とする請求項１記載の方法。
【請求項２９】
前記エマルションは、重量で、０．１％から２％の防腐剤を有することを特徴とする請求項９記載の方法。
【請求項３０】
前記製品の重量で、０．００２５ｗｔ％から０．２ｗｔ％の防腐剤を有することを特徴とする請求項２５記載の石膏製品。
【発明の詳細な説明】
【技術分野】
【０００１】
本発明は、石膏ボードおよび石膏木部繊維製品のようなの石膏製品の耐水性の改良に有用なろうエマルション添加剤に関する。また、本発明は、エマルション添加剤を用いる石膏製品の製造方法に関する。
【背景技術】
【０００２】
石膏（硫酸カルシウム二水和物）のある性質は、工業製品および建築製品、特に石膏パネルの製造にとてもよく使用されている。石膏は、脱水と再水和の工程を通して、流し込み、成型、または他の成形によって有用な形状にできる、豊富で、一般に安価な原料である。石膏ボードを製造する基本的な材料は、二水和物から水相が除去される熱転移によって造られ、通常焼石膏と呼ばれる硫酸カルシウム（石膏）の半水の形態である。パネルボード産業での石膏製品は、裏紙が付された石膏ボード、特に、ガラスマットで強化された石膏ボードと、以下で詳細に述べるように、木部またはリグリン繊維を取り込んだ石膏木部繊維製品、および、他の製品を含むが、これらには限定されない。
【０００３】
石膏木部繊維（ＧＷＦ）製品は、ＧＷＰが石膏および例えば木部繊維であるリグノセルロース材の両方の固定したスラリーに取り込まれ、通常の石膏壁板製品と異なる。木部繊維またはリグノセルロース材の量は、石膏とリグノセルロース材の総重量の約５０ｗｔ％から約９５ｗｔ％とすることができる。典型的なＧＷＰ製品は、重量で、石膏と木部繊維の総重量の約８０％の木部繊維を含んでいてもよい。リグノセルロース材は、一般に、木の構成として従来の技術が参照される。木の構成の出所は、松、ツガ、および、モミのような軟材、ならびに、オーク、カエデ、ユーカリ、ポプラ、ブナ、および、ヤマナラシのような硬材を含むが、これらには限定されない。通常の石膏壁板、石膏タイル、石膏ブロック、および、石膏成型品のようなこれらの製品は、相対的にほとんど耐水性がない。
【０００４】
石膏製品は、吸水して壁板の強度を減少させる。通常の石膏ボード、石膏タイル、石膏ブロック、石膏成型品のような従来の製品は、相対的にほとんど耐水性がない。実際の試験では、石膏ボードの主材料の５．０８ｃｍ×１０．１６ｃｍの円柱を約２１℃で水に浸したところ、円柱は、４０分間の浸漬後に３６％の吸水率を示した。通常の石膏ボードを水に浸すと、ボードは直ちに多量の水を吸って、大きく強度を失う。このため、上記の各石膏製品において、水の取り込みまたは吸水を抑制するのが望ましい。石膏製品は、水によって、カビ、白カビ、菌類、および、他の生物要素が繁殖しやすくなる。
【発明の開示】
【発明が解決しようとする課題】
【０００５】
歴史的には、ボードの製造工程で耐水性を付与するために、石膏スラリーに添加する製品は、アスファルト、融けたろう、乳化したろう／アスファルト、乳化したろう、および、種々のシリコーン製品を混ぜていた。これらの従来技術の系は、多くの関連分野での実施において、全て実証された不十分さを有している。これらの不十分さは、一貫しない固形分、エマルションの不安定、広範囲な見かけ粘度、危険性の表示が必要な苛性のｐＨ、水素および硫化水素ガスの発生による健康への危険性を含むが、これらに限定されない。上記の諸問題に対応でき、石膏製品に耐水性を与えることができる添加剤が必要である。
【０００６】
ワントリング（Ｗａｎｔｌｉｎｇ）らの２００３年１２月１６日付けの米国特許第６，６６３，７０７号（２００３年７月１７日公開）は、ホウ酸ナトリウムのような複合剤と併せた、トウモロコシ、サゴヤシ、小麦、稲などから得られる一般的なデンプン種の混合物と、特にリグノスルホン酸ナトリウムである他の化合物と、Ｃ２４以上に重合されたアルキルフェノールと、各種のろうとの混合物が、耐水性を与えるために石膏製品に混合するのに適したほぼ安定なろうエマルションを形成することを示している。この系は、前から入手できるろうエマルションよりかなり優位であるが、長期間の保存によるリグノスルホン酸ナトリウムの分解によって細菌が活性となりｐＨが下がること、粘度が温度に応じて変化すること、水とろうの境界で少量の分離として現れる経年変化、異常に変化するために混合して使用する量が予想より少量となること、および、これらの組み合わせを含む多くの欠陥を有している。
【０００７】
ソング（Ｓｏｎｇ）の米国特許第６，０１０，５９６号には、パラフィン系炭化水素、モンタンろう、ポリビニルアルコール、水、および、乳化剤の組み合わせを含むろうエマルションを、基礎の石膏と木部繊維を含む温かいスラリーに加えることが示されている。乳化剤は、非イオンおよび陽イオン界面活性剤を含んでいる。温かいうちに、スラリーは、ヘッドボックス経由で、製紙工程で使用されるような、連続するフェルト化コンベア上に排出され、濾過ケーク形成し、結合していない水をできるだけ多く除去する。
【０００８】
それゆえ、石膏製品に耐水性を与えるのに有用で、経済的に供給できる添加剤が必要である。ポリシロキサンのような高価な成分の使用が不要な耐水性添加剤が必要である。さらに、室温において安定で、石膏液に適用する前に加熱する必要がない耐水性添加剤が必要である。さらに、その安定性を維持するために連続的な混合や撹拌が不要な、安定な耐水性添加剤が必要である。それゆえ、石膏製品を製造するために使用するときに、吸水、粘度調整、安定性、スラリーの流動性の１以上の問題点に対応する石膏製品の製造方法が必要である。もちろん、そのような添加剤は、流動性、起泡性、硬化前の時間、または、硬化時間に影響を与えないで、これらの機能を発揮すべきである。
【課題を解決するための手段】
【０００９】
石膏と、水と、不ケン化性のろう、ケン化されたろう、アルキルフェノール成分、分散剤／界面活性剤、カルボキシメチルセルロース成分、および、水を含有するエマルションと、を有するスラリーを形成する工程有する製造方法がここに開示される。詳細な態様では、不ケン化性のろうは、重量で、エマルションの約３３％から約３５％含まれ、ケン化されたろうは、重量で、エマルションの約３％から約５％含まれ、アルキルフェノール成分は、重量で、エマルションの約０．５％から約２．５％含まれ、分散剤は、重量で、エマルションの約０．５％から約２％含まれ、カルボキシメチルセルロース成分は、重量で、エマルションの約０．２％から約５％含まれていてもよい。エマルションは、例えば、殺生剤（殺菌剤、殺カビ剤）の防腐剤を任意に含んでもよい。種々の態様では、石膏製品は、石膏ボードまたは石膏木部繊維製品を含んでもよい。また、石膏と、不ケン化性のろう、ケン化されたろう、アルキルフェノール成分、分散剤／界面活性剤、および、カルボキシメチルセルロース成分を含有するろう成分と、を有する石膏製品がここに記載される。
【００１０】
上記および他の特徴は、以下の詳細な説明によって例示される。
【発明を実施するための最良の形態】
【００１１】
石膏ボード、および、石膏繊維混合物、ガラス繊維を充填した石膏製品、石膏木部繊維製品等のような石膏を用いた混合物など（まとめて「石膏製品」という）を含む石膏製品の製造では、ここで述べるように、このような製品に耐水性（疎水性）を付与するため、エマルションが使用できる。そのようなエマルションを使用するとき、そのようなエマルションを使用しない製品と比べて、そのようなエマルションを使用する製品で得られる最大吸収量が減少する、すなわち、エマルションが製品の耐水特性を改善する。石膏製品の耐水性の改善によって、これらのエマルションは、寸法の不安定さ（ふくらみ）、機械的強度の損失、および、生分解を引き起こすことを含む、吸水による製品に有害な影響を改善する。エマルションは、それ自体は撥水剤ではない、難燃剤および防腐剤のような任意の添加剤の担い手としても作用するだろう。
【００１２】
石膏製品の製造方法は、一般に、石膏と最終製品の他の成分を含む石膏含有スラリーを準備する工程と、スラリーから水を除去し、成形・乾燥して、残った固形分を望ましい形状にする工程を有する。石膏製品の製造において、石膏は、紙基材上に流せるスラリーとなる。スラリー／基材の組み合わせは、連続工程でローラーの間を通過する際、ある大きさにされる。ある大きさにされると同時に、裏紙が、ある大きさにされたスラリー石膏スラリーの上に配置される。したがって、石膏スラリーは、適切な大きさにされた石膏ボードを製造するのに充分な流動性が維持されるべきである。流動性は、石膏スラリーが流れる能力を示す。
【００１３】
石膏ボードの製造では、石膏スラリーが限られた範囲で泡立ちやすいことも重要である。起泡性は、この泡立ち能力を示す。石膏スラリーと紙の基材が、ある大きさにするローラーを通過するとき、一定の流量の石膏が、このローラーに供給されるように、石膏スラリーのある量が逆流し、ローラーの間に溜まることが必要である。起泡性は、ローラーの間で逆流するこの能力にとって重要である。主要なロールを使用せず、成形板を使用してもよいが、泡は、最終製品の密度の調整に重要である。
【００１４】
石膏ボードの製造は、石膏スラリーが基材の上に流れ、そして、ある大きさにするローラーを通過する連続製造工程である。このため、ある大きさにされた後の石膏スラリーの流入量の範囲は、石膏ボードの最終製品の寸法を整備する限界である。スラリーがある大きさにされてから石膏スラリーの流れが止まるまでの時間は、硬化前の時間となる。このため、硬化前の時間は、石膏スラリーの重要な特性である。石膏スラリーの硬化時間も重要な特性である。石膏スラリーの硬化時間は、固体の石膏ボードの完成のために、加熱下で石膏スラリーを乾燥させる時間となる。よく知られているように、連続的な石膏ボードの生産工程では、石膏スラリーが一貫した硬化時間を維持することは重要である。
【００１５】
石膏ボードの製造とは異なり、ＧＷＰ製品の製造は、通常の製紙工程を通して促進される。希釈された様々な繊維系材料の水性分散液をフェルト化する工程は、多くの紙およびボード製品のよく知られている量産製造工程である。この工程では、希望や必要に応じて、繊維、接合剤、および、他の成分の水性分散液は、水切りのため、長網抄紙機またはオリバー抄紙機の網のような、移動している多孔質の支持抄網上に流される。分散液は、まず重力によって水切りされ、つぎに真空吸引手段によって水切りされ、そして、加えられた水を除去するために、湿ったマットがロールと支持抄網の間で指定された厚さに押圧される。押圧されたマットは、加熱下で、または、空気乾燥炉によって乾燥される。石膏木部繊維製品の製造は、最初のマットの形成、および、後の連続する真空ベルトローラーを通じて圧縮し脱水するための真空網に石膏木部繊維スラリーを分配し、最終的な脱水を行う炉に入れる湿部のヘッドボックスの分配機構を使用して、同様に行われる。エマルションの添加は、ろうの被覆または真空ベルト上での漏出を起こさない。本発明の石膏木部繊維は、紙面と裏紙が組み込まれず、むしろ、現在入手できる通常の外装として使われ、類似の性能を持つ紙がない芯である。
【００１６】
ここに記載するエマルションは、石膏製品を製造するために使用される石膏含有スラリーに組み入れることによって、石膏製品（石膏ボード、石膏木部繊維製品等）の製造に使用される。このようなエマルションは、不ケン化性のろう、ケン化されたろう（ケン化性のろうとケン化剤とを反応させることによって、エマルションを調製している間に作製してもよい）、アルキルフェノール成分、分散剤／界面活性剤、カルボキシメチルセルロース成分、および、水を有する。米国特許第６，６６３，７０７号に記載されたエマルションとは対照的に、このエマルションは、複合化デンプンのようなデンプン、ならびに／または、リグノスルホン酸カルシウム、リグノスルホン酸ナトリウム、および／もしくは、リン酸三ナトリウムのような共通の界面活性剤が任意に含まれない。このエマルションは、典型的には、最終製品に含まれるろうの約１．５重量％（ｗｔ％）から約３ｗｔ％となるような設計量で加えられる。スラリーがエマルションを壊すと思われる工程では、エマルションがろうを放出してろうが製品の表面に移動し、耐水特性が発現する。水は生物活性を付与する主体なので、このエマルションの使用によって、殺生剤を必要とせずに、石膏製品の生物活性が減り、また、ある場合ではなくなるだろう。しかし、ここに記載するエマルションは、生物活性、すなわち、カビ、白カビ、細菌等の繁殖のような生分解の抑制に大きな影響を与える量で、石膏製品に防腐剤を染み込ませるための補助となる。
【００１７】
ここに記載したエマルションは、不ケン化性のろうとケン化されたろうを含有するろう成分を有する。不ケン化性のろうは、約１２０°F（約４９℃）より高い、例えば、約１２０°Fから約１６５°F（約４９℃から約７４℃）、さらに約１２０°Fから約１５０°F（約４９℃から約６６℃）、好ましくは約１３５°Fから約１４５°F（約５７℃から約６３℃）の融点を持つ。（ここに記載した全領域が、含められ、組み合わせられ、例えば、「約１２０°から約１６５°F、さらに１３５°から１４５°F」の範囲は、例えば、約１２０°から約１４５°F、約１３０°から１５０°Fなどを含む、境界点と、この範囲の全部の値、および、これらの組み合わせが含まれる。）  好適な不ケン化性のろうは、パラフィンろう、スラックろう、および、発汗ろうを含む。このようなろうは、標準的な熱重量分析の間に約１０％未満の重量損失が現れる低揮発性なものとして市場で知られている。また、これらのろうの油分含有量は、典型的には重量で約５％未満、好ましくは重量で約１％未満である。これらのろうのいくつかは、平均の鎖長が、炭素鎖の長さが３６であるＣ３６かそれより大きな比較的高分子からなる。パラフィンろうは、典型的には軽い潤滑油の蒸留液から得られ、主に、平均で２０から３０の炭素原子の鎖長を有する直鎖炭化水素である。好適なパラフィンろうは、ジョージア州ダルースのハニーウェル／アスターから入手できるＷａｘ  ３８１６を含む。スラックろうは、３ｗｔ％から５０ｗｔ％の油分含有量の石油ろうである。好適なスラックろうは、Ｅｘｘｏｎ  ６００  Ｓｌａｃｋ  ＷａｘおよびＡｓｈｌａｎｄ  ２００  Ｓｌａｃｋ  Ｗａｘ、ならびに、Ｅｘｘｏｎ  ６００  Ｓｌａｃｋ  Ｗａｘが５０部とＡｓｈｌａｎｄ  ２００  Ｓｌａｃｋ  Ｗａｘが５０部の組み合わせを含む。
【００１８】
好適なケン化性のろうは、酸価またはケン化価、および、約１８０°Ｆ（約８２℃）より高い融点を有する。ケン化性のろうは、石炭の液化状態から得られるろう、植物ろう、および、スラックろう、発汗ろう、もしくは、原油を加工および／または精製して得られる酸化されたろうを含む。例えば、ケン化性のろうは、モンタンろう、カルナバろう、みつろう、ベーベリろう、カンデリラろう、ヒマ種ろう、エスパルトろう、木ろう、オーリカリー（ｏｕｒｉｃｕｒｙ）ろう、レタモセリミンビ（ｒｅｔａｍｏ−ｃｅｒｉ  ｍｉｍｂｉ）ろう、セラック、鯨ろう、サトウキビろう、羊毛ろう、および、その他のろうを含む。有用なケン化性のろうの一例は、約１９０°から約２００°F（約８８°から約９３℃）の融点を持つモンタンろうである。このようなろうのケン化は、ろうを、ケン化剤、すなわち、水酸化アンモニウム、または、水酸化ナトリウムもしくは水酸化カリウムのようなアルカリ金属水酸化物のような強塩基材料と組み合わせることによって起こる。ろうをケン化するのに必要なケン化剤の量は、ろうのケン化価に基づいて算出できる。例えば、１０００で割ったケン化価は、ろう１グラム当たりに加える水酸化カリウムのグラム量と等しい。
【００１９】
好ましくは、ろうは、不純物として約５％（重量で）を超える極性化合物を含まない。
【００２０】
ろう成分は、エマルションの総重量に対して、重量で約２５パーセント（ｗｔ％）から約５０ｗｔ％、好ましくは約３０ｗｔ％から約４０ｗｔ％存在してもよい。好ましくは、ろう成分は、約１２０°F以上の融点を有する不ケン化性のろうとケン化性のろうとの組み合わせを有する。不ケン化性のろうは、エマルションの総重量の約２５ｗｔ％から約４４ｗｔ％を占め、ケン化性のろうは、エマルションの総重量の約０．５ｗｔ％から約５ｗｔ％を占めてもよい。ろうの好ましい組み合わせは、第１のろうとしてＨｏｎｅｙｗｅｌｌ  ３８１６のようなパラフィンろうと、モンタンろうのようなケン化性のろうとの組み合わせである。ある実施の形態では、ろう成分は、エマルションの総重量に対して、約２５ｗｔ％から約４５ｗｔ％、好ましくは約３０ｗｔ％から約４０ｗｔ％のパラフィンろうと、約２．５ｗｔ％から約５ｗｔ％、好ましくは約３．５ｗｔ％から約４．５ｗｔ％のケン化性のろうとを有する。
【００２１】
強塩基化合物は、ケン化性のろうをケン化するためにエマルション混合物に加えられる。ケン化剤は、例えば、水酸化アンモニウム、または、例えば、水酸化ナトリウムもしくは水酸化カリウムのアルカリ金属の水酸化物を有する。アルカリ金属の水酸化物は、重量で約４５％のアルカリ金属の水酸化物を含む濃縮された水溶液中から供給してもよい。水酸化アンモニウムは、固体状態で供給してもよい。いくつかのまたは全てのケン化剤は、分散剤および／またはエマルションの他の成分とそのまま反応する。水酸化アンモニウムは、それが放つアンモニア臭のためときどき嫌がれるが、ろうのケン化に加えると、アンモニアが、エマルションと共に使用する樹脂中のホルムアルデヒドの脱除剤として作用し、最終的な複合製品からのホルムアルデヒドの放出を減らせるので、水酸化アンモニウムは、有利と思われる。また、水酸化アンモニウムとホルムアルデヒドの組み合わせは、水酸化アンモニウムの臭いを改善するので、ある実施の形態では、この目的のために、例えば重量で約０．０２から約０．１％の量のホルムアルデヒドをエマルションに加えてもよい。さらに、水酸化アンモニウムは、エマルションを北方の木種、すなわち、ベイマツやヤマナラシなどを含むリグノセルロース材と共に使用するときに、特に有利である。
【００２２】
ケン化剤は、重量で、エマルションの約０．１５％から約４．５％、さらに約０．５％から約３％の量を供給できる。さらに、濃縮された水性ケン化剤は、エマルションの重量の約０．５から約３％の量を供給でき、水酸化アンモニウムは、固体状態で、エマルションの重量の約０．１５から約３％の量を添加できる。使用するケン化性のろうまたは木の類型に応じてケン化剤の量を変えてもよい。ケン化剤の結果として、ここに記載したエマルションは、約８．５から約１２．５のｐH、例えば、約８．５から約９．５のｐHを有するだろう。
【００２３】
これらのエマルションに有用な典型的なカルボキシメチルセルロース材は、約２０個から約５０個の炭素分の炭素鎖の長さの分子を有する。好適なカルボキシメチルセルロースの例は、ペンシルバニア州サマーセットのペン・カーボーズから、炭素鎖の長さが約２６から３０個の炭素分を有すると言われている取引名ＬＴ−３０として入手できるカルボキシメチルセルロースナトリウムである。他の好適なカルボキシメチルセルロース材は、ペン・カーボーズ社のＬＴ−２０およびＬＴ−４２を含む。ここで、カルボキシメチルセルロース、および、これとケン化剤またはエマルション中の他の成分との反応生成物を、「カルボキシメチルセルロース成分」という。
【００２４】
ポリナフタレンスルホン酸の塩は、ここに記載したエマルションに有用であり、理論による拘束を望まなければ、分散剤／界面活性剤として作用すると思われる。この塩は、その状態で、ポリナフタレンスルホン酸と、例えばアルカリ金属の水酸化物のケン化剤とを反応させて製造してもよい。ある市販されているポリナフタレンスルホン酸は、カナダのケベック州モントリオールのハンディ・ケミカルから入手されるＤＩＳＡＬ  ＧＰＳである。酸と酸の塩は、まとめて、ポリナフタレンスルホン酸成分、または、より広義に（置換材料を含むため）分散剤／界面活性剤という。分散剤／界面活性剤は、重量でエマルションの約０．１％から約５％、さらに約０．２５ｗｔ％から約５ｗｔ％含んでもよい。
【００２５】
エマルションにアルキルフェノールを加えることは、最終的なリグノセルロース複合材における低吸水率の達成を促進した。ここで使用する「アルキルフェノール」は、長鎖アルキル基を有するフェノール化合物を示す。長鎖アルキル基は、直鎖構造であっても分枝構造であってもよい。長鎖アルキル基は、例えばＣ２４からＣ３４、好ましくはＣ２４からＣ２８のＣ２０からＣ４２（２０から４２個の炭素鎖の長さ）であってもよい。このようなアルキルフェノールは、重合されたメチレンが結合したアルキルフェノール、分枝した長鎖のカルシウムアルキルフェノール、直鎖の長鎖のカルシウムアルキルフェノール、ならびに、アミン基で置換されているおよび置換されていないマレイン酸の重合体の複合体を含む。長鎖のアルキル基は、例えば、ポリエチレン基、ポリプロピレン基、または、ポリブチレン基のような高分子基であってもよい。アルキル置換基は、市販の材料によくあることだが、異なる鎖長の混合物であってもよい。好ましくは、アルキル部の平均の炭素鎖の長さが適合する、すなわち、カルボキシメチルセルロースの平均の炭素鎖の長さとほぼ同じか近いように、アルキルフェノールが選択される。例えば、平均の鎖長がおよそＣ２４からおよそＣ３４の範囲であるアルキルフェノールは、約２６から約３２個の炭素分の平均の鎖長、例えば、カーボーズＬＴ−３０のカルボキシメチルセルロースを含むエマルションに使用できる。
【００２６】
例えば、Ｃ２６のアルキル基が、Ｃ２６のアルケン、好ましくは、１−アルケンから、Ｃ３４のアルキル基が、Ｃ３４のアルケンから、および、混合した長さの基が、対応する混合したオレフィンから派生するように、アルキルフェノールのアルキル基は、対応するオレフィンから派生することができる。しかしながら、アルキル基が、少なくとも約３０の炭素原子を有するアルキル基であるとき、それは、エチレン、プロピレン、１−ブテン、イソブテン、ブタジエン、イソプレン、１−ヘキセン、および、１−オクテンのように２から１０個の炭素原子を有するモノオレフィン、および、ジオレフィンの単独重合体、または、共重合体（例えば、コポリマー、ターポリマー）から造られる脂肪族の基（またはそのような基の混合物）であってもよい。脂肪族炭化水素基も、そのような単独重合体、または、共重合体のハロゲン化（例えば、塩化もしくは臭化）物から派生することができる。しかしながら、このような基は、高分子量のアルケン（例えば、１−テトラコンテン）の単量体、それらの塩化物と塩化水素物、脂肪族の石油留分、特にパラフィンろう、それらの分解物および塩化物、それらの塩化水素化物、ホワイトオイル、チグラ−ナッタ反応（例えば、ポリ（エチレン）グリース）により造られた合成アルケン、および、当業者が知る他の出発物質のような他の出所から派生することもできる。炭化水素基の不飽和部は、望むなら公知の手法によって水素化して、減少または消滅させることができる。塩素または他のハロゲンがほとんどない方法および材料による調製品は、環境的な理由からときどき好ましい。
【００２７】
芳香族の各芳香核には、１より大きい、しかし、通常２または３を超えないアルキル基が存在する。もっとも典型的には、１つの芳香部につき炭化水素基が１つだけ存在し、特に、炭化水素置換されたフェノールは、１つのベンゼン環に基づいている。
【００２８】
ここで、アルキルフェノール、および、アルキルフェノールとケン化剤もしくはエマルション中の他の成分との反応生成物を、アルキルフェノール成分という。
【００２９】
エマルション中のアルキルフェノール成分の量は、エマルションの総重量に対して、約０．２５ｗｔ％から約１０ｗｔ％、さらに約０．５％から約２．５％である。
【００３０】
本発明の混合物に有用なアルキルフェノール成分の一例は、オハイオ州ウィクリフのラブリゾール化学社から、Ｃ２４からＣ３４に重合したメチレン基と結合したアルキルフェノールとされている取引名３１９Hとして市場で入手できる。これらのエマルションに使用でき、市販されている様々な他のアルキルフェノールは、以下を含む（以下の表１では、任意の識別番号によって識別されている）。
【表１】
0004773954.tif 000002
【００３１】
ここに記載したエマルションのある製造方法は、時間効率、エネルギー効率、操作効率、および、製造効率を生みだす。この方法は、１つの容器内でエマルションの成分を混合し、以下のような状態でホモジナイザーの混合物を運搬する工程を含む。この方法の利点は、１つの容器内でエマルション混合物が調製されることであり、エマルションの成分の部分的な混合物を分かれた容器内で調製する、および、分けて保存する必要がない。
【００３２】
「１つの容器」の方法のある実施の形態では、不ケン化性のろう（例えば、以下で詳細に記載される３８１６ろう）は、融かされて、例えば、融点より約５．６℃高い融けた状態で保存され、ろうが固まらないようにその温度で水が供給される。そして、容器は、以下に説明する方法で満たされる。
ａ．融けた不ケン化性のろう、例えば、３８１６ろうを、約８７℃から約８９°の温度の下で満たし、
ｂ．加熱および撹拌を開始し、
ｃ．撹拌を続けながら、融けたケン化性のろうとアルキルフェノールを満たし、
ｄ．水の大半、例えば、９５％を満たし、撹拌を続け、
ｅ．分散剤／界面活性剤（例えば、この中のどこかほかに詳しく記載されているＤＩＳＡＬポリナフタレンスルホン酸）、カルボシキメチルセルロース、および、ケン化剤を満たし、
ｆ．残りの水−好ましくは、算定され総量から差し引いた、管をすすぐのに使用した水を含んだものを満たし、
ｇ．容器の温度を、例えば、約８８℃から約１００℃に上昇させ、
ｈ．温度を維持しながら、約３０から約１５０分間撹拌し続け、
ｉ．約１５００から約３５００ＰＳＩ（約１０メガパスカル（ＭＰａ）から約２４ＭＰａ）の下、ホモジナイザーをつなぎ、
ｊ．ホモジナイザーから周囲の温度に向かう出口温度の間の第１の発熱と、周囲（保存）温度に向かう第２の発熱を含む２つの発熱が起こる工程で適宜冷却する。例えば、エマルションの組成がホモジナイザーから冷却器に進行し、任意の撹拌下で、例えば、ホモジナイザーの出口温度より約５．６から約１１．２℃低い第１の発熱が起こり、そして、冷却タンクに向かって、例えば、更に２．８℃から約８．４℃低い第２の発熱が起こる。ある実施の形態では、約５４℃から約４３℃に冷却することによって第１の発熱が起こり、約４３℃から約２１℃に冷却することによって第２の発熱が起こる。
【００３３】
何の特別な理論による拘束を望まなければ、２つの発熱を冷やす工程によって、エマルションの形成の過程の段階は、完成に向けて進んでいる。その結果、エマルションの粘度が徐々により安定し、１つの発熱を冷やす工程を用いる場合と比べて、振動するに従って、エマルションが安定する。エマルションの調製の他の方法では、融けたろうとアルキルフェノールを含む第１の予備混合物を調整するとき、ならびに、水、カルボキシメチルセルロースおよびポリナフタレンスルホン酸、ケン化剤を含む第２の予備混合物（水性の予備混合物）を調整するときに、バッチ処理が使用され、そして、第１および第２の予備混合物を、少なくともろうがケン化されるのに充分な時間、例えば、１から３時間、混合タンクで混ぜ、そして、得られた混合物は、ホモジナイザーに進み上述のように冷やされる。
【００３４】
ここに記載されたエマルションのいくつかの実施の形態の成分の範囲の実例を、以下の表２に示す。
【表２】
0004773954.tif 000003
【００３５】
以下の表３は、ここに記載されたエマルションの特定の実施の形態における成分の割合の例を示す。
【表３】
0004773954.tif 000004
【００３６】
ここに記載されたエマルションは、Ｂ型粘度計で測定すると約１０から約１００センチポイズの粘度を有するだろう。あるエマルションの実例では、約４０％の固形物で９ｃｐｓの粘度だった。安定性と確実な性能と起泡性を欠くことは、これらのエマルションの受け入れをさらに促進する。例えば、あるエマルションの実例では、料理用ミキサーで４分間撹拌した後でも、全く変化しなかった。これらのエマルションのいくつかの実施の形態では、生物活性に寄与しないことが実証された。
【００３７】
一連の実施例のエマルションは、以下の共通の成分で製造された。すなわち、３３％の不ケン化性のろう、３％のモンタンろう、０．５％のアルキルフェノール、２％のポリナフタレンスルホン酸（または、注釈のあるものは２．５％）、０．５％のカルボキシメチルセルロースである。各種のエマルションは、以下の表４に示す量のケン化剤、不ケン化性のろう、および、添加剤と共に、残部の水と製造された。表４の実施例は、上述のバッチ処理を用いて調製された。エマルションBとEは、水性の予備混合物にホルムアルデヒドが含まれていたことを示し、エマルションC、F、G、H、および、Iは、他の成分からエマルションが作製された後に、エマルションにホルムアルデヒドが加えられたことを示した。
【表４】
0004773954.tif 000005
【００３８】
ｉエマルションＧは、２．５％のポリナフタレンスルホン酸を含む。
【００３９】
ｉｉＰｒｏｗａｘ  ５６１と３２１は、エクソンモービル社から市場で入手できる硬いパラフィンろうである。
【００４０】
ここに記載されたエマルションの石膏ボード中での効用は、以下に示す。
【００４１】
実験例のスラリーは、５０グラムの石膏、３５．９７グラムの水、および、１．９２グラムの表４に示すエマルションを混合して製造した。対照標準のスラリーはエマルションを加えなかった。石膏と水と、もし添加されていたら、エマルションとは、一緒に混合し、１分間放置した。そして、この混合物を更に３０秒間混合した。この第２の混合の後、実験例のスラリーは流動性試験に供せられた。
【００４２】
実験例のスラリーは、平らな表面に注がれ、得られたパティの直径（「スランプ寸法」）を測定した。パティの直径は、実験例の流動性の指標である。直径が大きいほど実施例の流動性が高い。結果を以下の表５に示すが、表５中の実験例のスラリーは、それに含まれるエマルションによって識別される。
【００４３】
起泡性試験は、ろうエマルションの石膏スラリー中での泡の安定性への影響を測定するために用いられる。試験では、０．６０グラムの市販の起泡剤と、２グラムのろうエマルションが量り分けられる。起泡剤とエマルションは、１００グラムの水と共に混合器に入れられ、２０秒間混合される。この混合工程が終わると、泡は、直ちに混合カップから測量された１５０ｍｌビーカーにオーバーフローするように流れ出る。過剰分は、ビーカーからこぼれる。混合カップに残った泡は、無視する。１５０ｍｌビーカーの泡の重量を測って、泡密度を決める。混合を止めてから２分後、混合カップに残った泡の中の液体は、排出され捨てられる。第２の泡密度は、まさしく記載されたように測定される。表４のエマルションを含むスラリーは、適切な（すなわち、対照標準と比べて優れる）泡密度を生じ、２０秒時点の測定で約４０から約６５グラム毎１５０ｍｌ、２分時点の測定で約１０から約４５グラム毎１５０ｍｌの範囲だった。
【００４４】
流動性試験で作製されたパティは、１１０°Ｆ（４３．３℃）で少なくとも２４時間乾燥させた。この時間が終わると、パティの重量を測定し、その重量を記録した。そして、乾燥したパティを２時間水に浸した。２時間の浸漬後のパティの重量を測定し、その湿重量を記録した。そして、残留水分の百分率を、これらの異なる２種類の重量に基づいて算出した。この結果を以下の表５に示すが、表５中の実験例のスラリーは、それに含まれるエマルションによって識別される。
【表５】
0004773954.tif 000006
【００４５】
表５のデータから分かるように、実験例のスラリーは、全て対照標準と同程度の流動性を示し、全て充分な流動性であった。さらに、ろうエマルションと共に製造された石膏製品の吸水量は、ろうエマルションなしで製造された対象標準の石膏製品の３５％の吸水率から、かなり減少した。
【００４６】
石膏木部製品の製造方法のある実施の形態は、
（ａ）約９５部から約５０部の木部繊維（重量で）と、約５部から約５０部の石膏と、約１部から約３部のエマルションと、残部の水とを含むスラリーを混合する工程、
（ｂ）マットを形成するための真空網にスラリーを分散させる工程、
（ｃ）工程（ｂ）のマットを部分的に乾燥させる工程、
（ｄ）連続する真空ベルトローラーを通して、工程（ｃ）のマットを圧縮する工程、
（ｅ）工程（ｄ）の圧縮されたマットを炉内で乾燥させる工程、
を有する。
【００４７】
スラリー中の水の量は、マットを形成するための真空網へのスラリーの堆積を促進するために十分な量である。各種の石膏木部繊維製品は、この方法、しかしこれには限定されないに方法よって、壁板および外装にしてもよい。
【００４８】
これらの水中のろうエマルションは、石膏製品の製造に必要なスラリーの特性、すなわち、流動性、起泡性、硬化時間などに悪影響を与えずに、石膏スラリーに加えられる。任意の実施の形態において、分散助剤または流動性変更剤は、石膏／エマルションの混合物の流動性の維持に有用である。このような分散剤は強い疎水性で、したがって、良好な脱泡剤である。このような分散剤の一例は、ポリ（オキシ−１，２−エタンジル）、α−フェニル−ω−ヒドロキシスチレン化物である。
【００４９】
ここに記載されたエマルションの使用によって、各種の石膏製品における水の取り込み、および、端と中央の隆起がかなり改善され、最終的な石膏製品の緩やかな保存の要求を許容し、約５ｗｔ％から約６ｗｔ％のろうが含まれる最終製品の耐水性に匹敵するために石膏製品に加えるろうまたはエマルション成分が、他のエマルションより少なくなる。使用する材料が少なくなるだけではなく、ろうをより多く含む石膏製品よりも、石膏製品からの揮発性排出物の排出が少なくなる。さらに、これらのエマルションは、酸と塩基の両性であり、そのため、広範囲なｐH領域で安定となる。
【００５０】
１以上の防腐剤、例えば、殺菌剤／殺カビ剤、殺白カビ剤、または、他の殺生剤は、エマルションまたは石膏含有スラリーに防腐剤を入れることによって、任意に石膏製品に含められる。石膏に適する防腐剤の一例は、３，５−ジメチル−テトラヒドロ−１，３，５，２Ｈ−チアジアジン−２−チオンを含むＭＥＴＡＳＯＬ  Ｄ３ＴＡとして市場で知られている殺菌剤／殺カビ剤である。ＭＥＴＡＳＯＬ  Ｄ３ＴＡは、テキサス州ヒューストンのオンド−ナルコから入手できる。殺白カビ剤は、ホルムアルデヒドを含む市販のいかなる殺白カビ剤を含められる。他の適切な殺生剤は、ビス−チオ−ベンセン、プロピコナゾール、および、酸化ビス（トリブチルスズ）を含む。これらの殺生剤または上述した他のものの１以上は、製品の重量に対して約０．００２５％から約０．２％となるような量で、さらに、エマルションの重量に対して約０．１％から約２％となるような量で、石膏含有スラリーに任意に入れてもよい。
【００５１】
石膏製品中のカビの増殖に抵抗するために吸収された防腐剤（殺白カビ剤、殺カビ剤など）を維持するのに役立つここに記載したエマルションの性能を上げるため、連続で石膏製品が調製され、ＡＳＴＭ  Ｄ３２７３に記載された手順と一致する試験が行われた。エマルションＧ（表４）の複製に寄与するエマルション、すなわち、２．５％に代えて０．１％のホルムアルデヒドを用いることによってエマルションＧとは異なるエマルション、ホルムアルデヒドをなくすことによってエマルションＧとは異なるエマルションを用いて、別々の石膏板を調製した。さらに、これらのエマルションの様々な例と共に、０．２ｗｔ％、０．５ｗｔ％、０．７５ｗｔ％、および、１ｗｔ％の量で、プロピコナゾール、酸化ビス（トリブチルスズ）、または、ＭＥＴＡＳＯＬ  Ｄ３ＴＡを含む石膏パネルを製造した。短く換言すると、ＡＳＴＭ  Ｄ３２−７３に記載された試験は、約５０から７５ミリメートルの深さに水を加えること、約４６センチメートル（ｃｍ）×４６ｃｍ×６１ｃｍの寸法のタンクを含む試験タンクを用意することを含む。容器は、３２．５℃の温度で、９５から９８％の相対湿度に保たれる。更に、容器内の水の上に温室の鉢用の土のトレーを置くことによって、容器が試験用に準備され、トレーに黒酵母（Ａｕｒｅｏｂａｓｉｄｉｕｍ  ｐｕｌｌｕｌａｎｓ）、黒麹カビ（Ａｓｐｅｒｇｉｌｌｕｓ  ｎｉｇｅｒ）、および、青カビ（Ｐｅｎｉｃｉｌｌｉｕｍ）を培養した土を入れる。カビによって、胞子が生産され、約２週間で容器が平衡となる。そして、入れられた土の上方の約７５ミリメートルの位置に底部がくるように、試験パネルを容器内に吊るす。パネルの表面のカビの繁殖を、４週間に渡って毎週記録した。このような試験では、もしもパネルがカビの繁殖を助けているならば、通常のカビの繁殖は、２から３週間以内に明らかとなる。試験期間の最初の２週間後、カビの繁殖の跡を示す試験例はない。このことは、ここに記載されたエマルションによって付与された耐水性が、カビまたは他の生物の繁殖をかなり抑制することを示している。殺生防腐剤を含む試験例は、殺生防腐剤を含まない試験例よりも長期間にわたって、生物の繁殖を妨害することが期待される。
【００５２】
ここに記載されたエマルションと共に石膏製品に入れてもよい好適な防腐剤は、無機物または有機物とすることができ、例えば、殺菌剤、殺カビ剤、および、これらの組み合わせのような殺生剤を含んでもよい。殺生剤は、（１）目標とする生体、（２）溶解性、（３）温度およびｐH、ならびに、石膏製品の製造工程での他の条件に応じて選択してもよい。殺生剤は、カビ、白カビ、ぬめり、菌類、細菌などの微生物の繁殖を止めるまたは抑制する物質を含む。殺菌剤は、菌類の繁殖を止めるまたは抑制する物質を含む。殺生剤のより特殊な例は、炭化水素の塩化物、有機金属、ハロゲン放出化合物、金属塩、有機硫黄化合物、および、フェノール類を含むが、これらには限定されない。
【００５３】
安定な殺菌剤は、例えば、ジメチルジチオカルバミド酸亜鉛、２−メチル−４−ｔ−ブチルアミノ−６−シクロプロピルアミノ−ｓ−チアジン、２，４，５，６−テトラクロロイソフタロニトリル、N，N−ジメチルジクロロフェニル尿素、チオシアン酸銅、N−（フロロジクロロメチルチオ）フタルイミド、N，N−ジメチル−N’−フェニル−N’−フロロジクロロメチルチオスルファミド、２−ピリジンチオール−１−オキシドの銅、ナトリウム、および、亜鉛の塩、二硫化テトラメチルチウラム、２，４，６−トリクロロフェニル−マレイミド、２，３，５，６−テトラクロロ−４−（メチルスルホニル）−ピリジン、二ヨウ化メチルｐ−トリルスルホン、二塩化フェニル（ビスピリジル）ビスマス、２−（４−チアゾリル）−ベンゾイミダゾール、ピリジントリフェニルホウ素、フェニルアミド、ハロゲン化プロパルギル化合物、プロピコナゾール、シプロコナゾール、テブコナゾール、および、２−ハロゲン化アルコシキアリル−３−イソチアゾロン（２−（４−トリフロロ−メトキシフェニル）−３−イソチアゾロン、２−（４−トリフロロメトキシ−フェニル）−５−クロロ−３−イソチアゾロン、２−（４−トリフロロメトキシフェニル）−４，５−ジクロロ−３−イソチアゾロンなど）、ならびに、前述の殺菌剤の１以上を含む組み合わせを含む。
【００５４】
殺菌剤は、例えば、フェルバム、ジラム、マネブ（エチレンビスジチオ−カルバミド酸マンガン）、マンコゼブ、ジネブ（エチレンビスジチオカルバミド酸亜鉛）、プロピネブ、メタム、チラム、ジネブと二硫化ポリエチレンチウラムの複合体、ダゾメット、これらの銅の塩の混合物のようなジチオカルバミド酸および誘導体、ディノカップ、ビナパクリル、および、２−ｓｅｃ−ブチル−４，６−ジニトロフェニルイソプロピルカーボネートのようなニトロフェノール誘導体、ホルペトカプタン、グリオジン、ジチアノン、チオキノックス、ベノミル、チアベンダゾール、ビノロゾリン、イプロジオン、プロシミドン、トリアジメノール、トリアジメフォン、ビタータノール、フロロイミド、トリアリモル、シクロヘキシミド、エチリモル、ドデモルフ、ジエトモルフ、チフルズアミド、および、キノメチオネートのような複素環構造、クロラニル、ジクローン、クロロネブ、トリカンバ、ジクロラン、および、ポリ塩化ニトロベンゼンのような他のハロゲン化殺菌剤、ジフェニルスルホン、ドジン、メトキシル、１−チオシアノ−２，４−ジニトロベンゼン、１−フェニル−チオセミカルバミド、チオファネート−メチル、シモクサニルのような他のハロゲン化殺菌剤、フララクシル、シプロフラム、オフレース、ベナラキシル、および、オキサジクシルのようなアシルアラニン、フルアジナム、フルメトーバー、ＥＰ５７８，５８６−Ａに開示されているようなフェニルベンゾアミド誘導体、ＥＰ５５０，７８８−Ａに開示されているバリン誘導体のようなアミノ酸誘導体、メチル（Ｅ）−２−（２−（６−（２−シアノフェノキシ）ピリミジン−４−イルオキシ）フェニル）−３−メトキシアクリレート、ベンゾ（１，２，３）チアジアゾール−７−カルボチオニック酸Ｓ−メチルエステル、プロパモカーブ、イマザリル、カルベンダジム、ミクロブタニル、フェンブ−コナゾール、トリデモーフ、ピラゾフォス、フェナリモル、フェンピクロニル、ピリメタニル、および、前述の殺菌剤の１以上を含む組み合わせのようなアクリル酸メトキシのような農業用の殺菌剤であってもよい。
【００５５】
殺生防腐剤に加えて、ホウ砂／ホウ酸、グアニル尿素リン酸−ホウ酸、ジシアンジアミドリン酸ホルムアルデヒド、ジエチル−Ｎ，Ｎ−ビス（２−ヒドロキシエチル）−アミノメチルリン酸、および、前述の添加剤の１以上を含む組み合わせのような難燃性薬品で石膏背品を処理することが望ましい。これらの難燃剤は、例えば、ポリビニルピリジンまたはポリ塩化ビニルから形成されたナノ粒子に、容易に組み込める。望ましい特性を与え、混合物に添加してもよい他の添加剤は、撥水剤、着色剤、ＵＶ防止剤、触媒固着剤、および、前述の添加剤の１以上を含む組み合わせを含む。
【００５６】
いくつかの実施の形態および本発明の最良の形態がここに記載されているが、これらの実施の形態は、単なる説明に過ぎない。請求の範囲の意図に反しない変更ができることは、当業者にとって明らかである。